(57)【特許請求の範囲】
【請求項１】
４０〜４００℃における熱膨張係数が６〜１８ｐｐｍ／℃のガラス成分２０〜６０体積％と、４０〜４００℃における熱膨張係数が６ｐｐｍ／℃以上かつ誘電率が１０以上の誘電体を含むフィラー成分４０〜８０体積％とからなる組成物を成形、焼成して、リチウム珪酸、ＰｂＳｉＯ３、ＰｂＺｎＳｉＯ４、ＺｎＯ・Ａｌ２Ｏ３、ＺｎＯ・ｎＢ２Ｏ３、ＢａＡｌ２Ｓｉ２Ｏ８、ＢａＳｉ２Ｏ５、ＢａＢ２Ｓｉ２Ｏ８から選ばれる少なくとも１種の結晶相が析出してなり、４０〜４００℃における熱膨張係数が１０〜１５ｐｐｍ／℃、誘電率が８以上であることを特徴とするガラスセラミック焼結体。
【請求項２】
絶縁層が多層に積層された絶縁基板の表面あるいは内部にメタライズ配線層が配設されてなる多層配線基板において、前記絶縁層の少なくとも１層が、４０〜４００℃における熱膨張係数が６〜１８ｐｐｍ／℃のガラス成分２０〜６０体積％と、４０〜４００℃における熱膨張係数が６ｐｐｍ／℃以上かつ誘電率が１０以上の誘電体を含むフィラーを４０〜８０体積％からなる組成物を成形、焼成して、リチウム珪酸、ＰｂＳｉＯ３、ＰｂＺｎＳｉＯ４、ＺｎＯ・Ａｌ２Ｏ３、ＺｎＯ・ｎＢ２Ｏ３、ＢａＡｌ２Ｓｉ２Ｏ８、ＢａＳｉ２Ｏ５、ＢａＢ２Ｓｉ２Ｏ８から選ばれる少なくとも１種の結晶相を析出してなり、４０〜４００℃における熱膨張係数が１０〜１５ｐｐｍ／℃、誘電率が８以上のガラスセラミック焼結体からなることを特徴とする多層配線基板。
【請求項３】
前記メタライズ配線層が、銅を主成分とすることを特徴とする請求項１または２に記載の多層配線基板。
【発明の詳細な説明】
【０００１】
【発明の属する技術分野】
本発明は、高誘電率および高熱膨張係数を有するガラスセラミック焼結体と、かかるガラスセラミック焼結体を具備した多層配線基板に関するものである。
【０００２】
【従来技術】
従来、多層配線基板は、絶縁層が多層に積層された絶縁基板の表面または内部にメタライズ配線層が配設された構造からなる。また、この多層配線基板を用いた代表的な例として、ＬＳＩなどの半導体集積回路素子を収納するための半導体素子収納用パッケージが挙げられる。このパッケージとしては、高集積化が可能なパッケージとしてセラミックパッケージ、とりわけ絶縁基板がアルミナやムライトなどのセラミックスからなるものが多用され、さらに最近では、銅メタライズ配線層と同時焼成を可能にしたガラスセラミックスを絶縁基板とするものも実用化されている。
【０００３】
このようなセラミックパッケージにおいては、半導体素子の集積度が高まるに従い、半導体素子収納用パッケージにおけるプリント基板などの外部電気回路基板との接続するための接続端子数も増大する傾向にあり、より小型化を図るために、パッケージ接続端子として種々の形態が提案されており、接続端子がコバールなどの金属ピンからなるピングリッドアレイ（ＰＧＡ）、パッケージの側面にＬ字状の金属ピンが導出されたクワッドフラットパッケージ（ＱＦＰ）、絶縁基板の下面に半田から成る球状の接続端子を取り付けたボールグリッドアレイ（ＢＧＡ）等が知られ、これらの中でもＢＧＡが最も高密度化が可能であると言われている。このボールグリッドアレイ（ＢＧＡ）では、パッケージの絶縁基板に形成された半田からなる球状の接続端子を外部電気回路基板の配線導体上に載置当接させた後、加熱処理して前記球状端子を溶融させて接続するか、または球状端子を低融点の半田によって接続し、実装される。
【０００４】
一方、高度情報化時代を迎え、情報伝送はより高速化・高周波化の傾向にある。自動車電話やパーソナル無線等の移動無線、衛星放送、衛星通信やＣＡＴＶ等のニューメディアでは、機器のコンパクト化が推し進められており、これに伴い誘電体共振器等のマイクロ波用回路素子に対しても小型化が強く望まれているが、マイクロ波用回路素子の大きさは、使用電磁波の波長が基準となる。誘電率（εｒ）の誘電体中を伝播する電磁波の波長（λ）は、真空中の伝播波長をλ０  とするとλ＝λ０  ／（εｒ）１／２  となる。したがって、素子は、使用される基板の誘電率が大きいほど、小型になる。
【０００５】
そこで、高誘電率系セラミック材料としては、従来より主としてコンデンサ材料とし使用されているＢａＯ−ＴｉＯ２  系、ＰｂＯ−ＴｉＯ２  系などを主とする複合ペロブスカイト系誘電体材料が知られているが、アルミナ系材料としては、特開平３−８７０９１号や特開昭５９−１０８３９７号により、アルミナにタングステン等の金属を分散させて高誘電率化すること、ガラスセラミック材料系では、特開平８−５５５１６号公報や特開平７−１１８０６０号等において、ＳｉＯ２  、ＢａＯ、ＴｉＯ２  等を主成分とするガラス粉末と、高誘電率、低誘電損失のセラミックスフィラー粉末を組み合わせたガラスセラミック材料が提案されている。
【０００６】
【発明が解決しようとする課題】
これらのパッケージにおける絶縁基板として使用されているアルミナ、ムライトなどのセラミックスは、２００ＭＰａ以上の高強度を有し、しかもメタライズ配線層などとの多層化技術として信頼性の高いことで有用ではあるが、その熱膨張係数は約４〜７ｐｐｍ／℃程度であるのに対して、パッケージが実装される外部電気回路基板として最も多用されているガラス−エポキシ等から成るプリント基板の熱膨張係数は１２〜１８ｐｐｍ／℃と非常に大きい。
【０００７】
そのため、絶縁基板がアルミナやムライトからなるパッケージ等をプリント基板などの外部電気回路基板に半田実装した場合、半導体素子の作動時に発する熱にパッケージと外部電気回路基板との間に熱膨張差に起因する大きな熱応力が発生する。この熱応力は、パッケージにおける端子数が増加するほど、またはパッケージそのものが大型化するに従い、その影響が増大する傾向にある。そして、半導体素子の作動および停止の繰り返しにより熱応力が繰り返し印加されると、熱応力がパッケージと回路基板の実装部に作用し、接続端子が絶縁基板より剥離したり、端子が配線導体より剥離して、実装不良を来すという問題があった。
【０００８】
また、上記の高誘電率系セラミック材料によれば、アルミナやムライト系材料の場合、上記の実装不良を生じることは免れず、また、複合ペロブスカイト系セラミックスでは、１２００℃以上の温度で焼成する必要があるため、電極や導体材料として銀や銅を使用することができないものであった。
【０００９】
銅等の導体材料を使用できる点において、前記ガラスセラミック材料は有利であるが、特開平８−５５５１６号公報や特開平７−１１８０６０号等に記載されたガラスセラミックスでは、熱膨張係数が小さく、外部電気回路基板との熱膨張係数差が大きく、前述した理由により実装時の信頼性に欠けるという問題があった。
【００１０】
従って、本発明は、高誘電率を有するとともに、銅配線が可能であり、しかもプリント基板等の外部電気回路基板との実装においても長期信頼性に優れたガラスセラミック焼結体と、それを具備する配線基板を提供することを目的とするものである
【００１１】
【課題を解決するための手段】
本発明によれば、ガラス成分として、４０〜４００℃における熱膨張係数が６〜１８ｐｐｍ／℃のガラス成分を用い、さらに、フィラー成分として、高誘電率および高熱膨張特性を有するセラミックフィラーを選択し、これらを混合、焼成することにより、上記目的を達成し得ることを見いだした。
【００１２】
即ち、本発明のガラスセラミック焼結体は、４０〜４００℃における熱膨張係数が６〜１８ｐｐｍ／℃のガラス成分２０〜６０体積％と、４０〜４００℃における熱膨張係数が６ｐｐｍ／℃以上かつ誘電率が１０以上の誘電体を含むフィラー成分４０〜８０体積％とからなる組成物を成形、焼成して、リチウム珪酸、ＰｂＳｉＯ３、ＰｂＺｎＳｉＯ４、ＺｎＯ・Ａｌ２Ｏ３、ＺｎＯ・ｎＢ２Ｏ３、ＢａＡｌ２Ｓｉ２Ｏ８、ＢａＳｉ２Ｏ５、ＢａＢ２Ｓｉ２Ｏ８から選ばれる少なくとも１種の結晶相が析出してなり、４０〜４００℃における熱膨張係数が１０〜１５ｐｐｍ／℃、誘電率が８以上であることを特徴とするものである。
【００１３】
さらに、絶縁層が多層に積層された絶縁基板の表面あるいは内部にメタライズ配線層が配設されてなる多層配線基板において、前記絶縁層の少なくとも１層が、４０〜４００℃における熱膨張係数が６〜１８ｐｐｍ／℃のガラス成分２０〜６０体積％と、４０〜４００℃における熱膨張係数が６ｐｐｍ／℃以上かつ誘電率が１０以上の誘電体を含むフィラーを４０〜８０体積％からなる組成物を成形、焼成して、リチウム珪酸、ＰｂＳｉＯ３、ＰｂＺｎＳｉＯ４、ＺｎＯ・Ａｌ２Ｏ３、ＺｎＯ・ｎＢ２Ｏ３、ＢａＡｌ２Ｓｉ２Ｏ８、ＢａＳｉ２Ｏ５、ＢａＢ２Ｓｉ２Ｏ８から選ばれる少なくとも１種の結晶相を析出してなり、４０〜４００℃における熱膨張係数が１０〜１５ｐｐｍ／℃、誘電率が８以上のガラスセラミック焼結体からなることを特徴とするものである。
【００１４】
本発明のガラスセラミック焼結体は、高い熱膨張係数を有するために、配線基板の絶縁基板として用いた場合、パッケージ等の配線基板をプリント基板などの有機樹脂を含む絶縁基体からなる外部電気回路基板に実装した状態で、熱サイクルが印加されても、熱膨張差に起因する熱応力の発生を抑制することができる結果、長期にわたり安定した実装が可能となる。しかも、かかるガラスセラミック焼結体は、高誘電率であることから、パッケージ等の配線基板を小型化することができる。
【００１５】
【発明の実施の形態】
本発明のガラスセラミック焼結体は、ガラス成分とフィラー成分によって構成される。まず、ガラス成分としては、４０〜４００℃における熱膨張係数が６〜１８ｐｐｍ／℃であることが重要である。このようなガラス成分としては、リチウム珪酸系ガラス、ＰｂＯ系ガラス、ＢａＯ系ガラス、ＺｎＯ系ガラス等が好適に使用される。なお、上記ガラス成分の熱膨張係数は、結晶化ガラスの場合には、焼成温度で熱処理した後の熱膨張係数を指すものであり、線熱膨張係数を意味する。
【００１６】
リチウム珪酸系ガラスとしては、Ｌｉ２  Ｏを５〜３０重量％、特に５〜２０重量％の割合で含有するものであり、焼成後に高熱膨張係数を有するリチウム珪酸を析出させることができる。また、上記のリチウム珪酸ガラスとしては、Ｌｉ２  Ｏ以外にＳｉＯ２  を必須の成分として含むが、ＳｉＯ２  はガラス全量中、６０〜８５重量％の割合で存在し、ＳｉＯ２  とＬｉ２  Ｏとの合量がガラス全量中、６５〜９５重量％であることがリチウム珪酸結晶を析出させる上で望ましい。また、これらの成分以外に、Ａｌ２  Ｏ３  、ＭｇＯ、ＴｉＯ２  、Ｂ２  Ｏ３  、Ｎａ２  Ｏ、Ｋ２  Ｏ、Ｐ２  Ｏ５  、ＺｎＯ、Ｆ等が配合されていてもよい。なお、このリチウム珪酸ガラス中には、Ｂ２  Ｏ３  は１重量％以下であることが望ましい。
【００１７】
ＰｂＯ系ガラスとしては、ＰｂＯを主成分とし、さらにＢ２  Ｏ３  、ＳｉＯ２  のうちの少なくとも１種を含有するガラス粉末であり、焼成後にＰｂＳｉＯ３  、ＰｂＺｎＳｉＯ４  等の高熱膨張の結晶相が析出するものが好適に使用される。とりわけ、ＰｂＯ（６５〜８５重量％）−Ｂ２  Ｏ３  （５〜１５重量％）−ＺｎＯ（６〜２０重量％）−ＳｉＯ２  （０．５〜５重量％）−ＢａＯ（０〜５重量％）からなる結晶性ガラスや、ＰｂＯ（５０〜６０重量％）−ＳｉＯ２  （３５〜５０重量％）−Ａｌ２  Ｏ３  （１〜９重量％）からなる結晶性ガラスが望ましい。
【００１８】
ＺｎＯ系ガラスとしては、ＺｎＯを１０重量％以上含有するガラスであり、焼成後にＺｎＯ・Ａｌ２  Ｏ３  、ＺｎＯ・ｎＢ２  Ｏ３  等の高熱膨張係数の結晶相が析出し得るものであり、ＺｎＯ以外の他成分として、ＳｉＯ２  （６０重量％以下）、Ａｌ２  Ｏ３  （６０重量％以下）、Ｂ２  Ｏ３  （３０重量％以下）、Ｐ２  Ｏ５  （５０重量％以下）、アルカリ土類酸化物（２０重量％以下）、Ｂｉ２  Ｏ３  （３０重量％以下）等の少なくとも１種を含み得る。特に、ＺｎＯ１０〜５０重量％−Ａｌ２  Ｏ３  １０〜３０重量％−ＳｉＯ２  ３０〜６０重量％からなる結晶性ガラスや、ＺｎＯ１０〜５０重量％−ＳｉＯ２  ５〜４０重量％−Ａｌ２  Ｏ３  ０〜１５重量％−ＢａＯ０〜６０重量％−ＭｇＯ０〜３５重量％からなる結晶性ガラスが好適に使用される。
【００１９】
さらに、ＢａＯ系ガラスとしては、ＢａＯを１０重量％以上含有し、焼成後にＢａＡｌ２  Ｓｉ２  Ｏ８  、ＢａＳｉ２  Ｏ５  、ＢａＢ２  Ｓｉ２  Ｏ８  などの結晶相が析出するものが採用される。ＢａＯ以外の成分としては、Ａｌ２  Ｏ３  、ＳｉＯ２  、Ｂ２  Ｏ３  、Ｐ２  Ｏ５  、アルカリ土類酸化物、アルカリ金属酸化物等を含む場合もある。
【００２０】
さらに、上記ガラス成分の屈伏点は４００℃〜８００℃、特に４００〜６５０℃であることが望ましい。これは、ガラス成分とフィラー成分からなる混合物を成形する時に添加される有機樹脂等の成形用バインダーを効率的に除去するとともに、銅等のメタライズとの同時焼成条件のマッチングを図るためであり、屈伏点が４００℃より低いと結晶性ガラスが低い温度で焼結が開始されるために、例えばＡｇ、Ｃｕ等の焼結開始温度が６００〜８００℃のメタライズとの同時焼成が難しく、また成形体の緻密化が低温で開始するためにバインダーは分解揮散できなくなりバインダー成分が残留し特性に影響を及ぼす結果になるためである。一方、屈伏点が８００℃より高いとガラス量を多くしないと焼結しにくくなるため、高価なガラスを大量に必要とし、焼結体のコストを高めることになる。
【００２１】
一方、フィラー成分としては、４０〜４００℃における熱膨張係数（α）が６ｐｐｍ／℃以上かつ誘電率が１０以上、特に１５以上、さらには２０以上であることが重要である。この熱膨張係数が６ｐｐｍ／℃よりも低いと焼結体としての熱膨張係数を８ｐｐｍ／℃以上に制御することが難しくなる。用いるフィラーとしては、これに限定するものではないが、例えば、
ＣａＴｉＯ３（α＝１３ｐｐｍ／℃、ε＝１８０）、
ＢａＴｉＯ３（α＝１４ｐｐｍ／℃、ε＝３０００〜８０００）
ＳｒＴｉＯ３（α＝９ｐｐｍ／℃、ε＝３００）
ＴｉＯ２    （α＝９ｐｐｍ／℃、ε＝８０）、
ＺｒＯ２     （α＝１０ｐｐｍ／℃、ε＝３０）、
等が挙げられ、上記の高誘電率および高熱膨張係数を有する上で、これらをベースとする他の金属酸化物との複合物であってもよい。なお、上記誘電率とは、正確には、比誘電率、熱膨張係数とは線熱膨張係数のことである。
【００２２】
上記のガラス成分およびフィラー成分は、ガラス成分２０〜６０体積％と、フィラー成分４０〜８０体積％の割合で配合する。ガラス量が２０体積％よりも少なく、フィラー量が８０重量％よりも多いと、銅との同時焼成ができず、ガラス量が６０重量％よりも多く、フィラー量が４０重量％よりも少ないと、焼結体としての誘電率を高めることが難しくなるためである。
【００２３】
なお、フィラー成分としては、前記高誘電率フィラー量を上記の範囲から逸脱しない範囲で、熱膨張係数制御のために、他のフィラー成分を配合することができる。特に、それらのフィラーとしては、４０〜４００℃における熱膨張係数が６ｐｐｍ／℃以上の化合物、具体的には、クリストバライト（ＳｉＯ２  ）、クォーツ（ＳｉＯ２  ）、トリジマイト（ＳｉＯ２  ）、フォルステライト（２ＭｇＯ・ＳｉＯん）、スピネル（ＭｇＯ・Ａｌ２  Ｏ３  ）、ウォラストナイト（ＣａＯ・ＳｉＯ２  ）、モンティセラナイト（ＣａＯ・ＭｇＯ・ＳｉＯ２  ）、ネフェリン（Ｎａ２  Ｏ・Ａｌ２  Ｏ３  ・ＳｉＯ２  ）、リチウムシリケート（Ｌｉ２  Ｏ・ＳｉＯ２  ）、ジオプサイド（ＣａＯ・ＭｇＯ・２ＳｉＯ２  ）、メルビナイト（３ＣａＯ・ＭｇＯ・２ＳｉＯ２  ）、アケルマイト（２ＣａＯ・ＭｇＯ・２ＳｉＯ２  ）、マグネシア（ＭｇＯ）、アルミナ（Ａｌ２  Ｏ３  ）、カーネギアイト（Ｎａ２  Ｏ・Ａｌ２  Ｏ３  ・２ＳｉＯ２  ）、エンスタタイト（ＭｇＯ・ＳｉＯ２  ）、ホウ酸マグネシウム（２ＭｇＯ・Ｂ２  Ｏ３  ）、セルシアン（ＢａＯ・Ａｌ２  Ｏ３  ・２ＳｉＯ２  ）、Ｂ２  Ｏ３  ・２ＭｇＯ・２ＳｉＯ２  、ガーナイト（ＺｎＯ・Ａｌ２  Ｏ３  ）、ペタライト（ＬｉＡｌＳｉ４  Ｏ１０）の群から選ばれる少なくとも１種以上が好適に用いられる。
【００２４】
このガラス成分とフィラー成分との混合物は、適当な成形の有機樹脂バインダーを添加した後、所望の成形手段、例えば、金型プレス、冷間静水圧プレス、射出成形、押出し成形、ドクターブレード法、カレンダーロール法、圧延法等により任意の形状に成形する。
【００２５】
次に、上記の成形体の焼成にあたっては、まず、成形のために配合したバインダー成分を除去する。バインダーの除去は、７００℃前後の大気雰囲気中で行われるが、配線導体として例えばＣｕを用いる場合には、１００〜７００℃の水蒸気を含有する窒素雰囲気中で行われる。この時、成形体の収縮開始温度は７００〜８５０℃程度であることが望ましく、かかる収縮開始温度がこれより低いとバインダーの除去が困難となるため、成形体中の結晶化ガラスの特性、特に屈伏点を前述したように制御することが必要となる。
【００２６】
焼成は、８５０℃〜１０５０℃の酸化性雰囲気または非酸化性雰囲気中で行われ、これにより相対密度９０％以上まで緻密化される。この時の焼成温度が８５０℃より低いと緻密化することができず、１０５０℃を越えるとメタライズ配線層との同時焼成でメタライズ層が溶融してしまう。但し、Ｃｕ等の配線導体と同時焼成する場合には、非酸化性雰囲気中で焼成される。
【００２７】
このようにして作製されたガラスセラミック焼結体中には、ガラス成分から生成した結晶相、ガラス成分とフィラー成分との反応により生成した結晶相、あるいはフィラー成分、あるいはフィラー成分が分解して生成した結晶相等が存在し、これらの結晶相の粒界にはガラス相が存在する。
【００２８】
このようにして作製された本発明のガラスセラミック焼結体は、４０〜４００℃における熱膨張係数が８〜１８ｐｐｍ／℃、誘電率が８以上の高熱膨張、高誘電率のガラスセラミック焼結体である。しかも、８５０℃〜１０５０℃の焼成温度で焼成可能であるために、銅等の低抵抗金属によるメタライズとの同時焼成が可能である。
【００２９】
また、上記焼結体を絶縁基板として、Ｃｕ、Ａｇ、Ａｕのうちの１種以上からなるメタライズ配線層を配設した配線基板やパッケージを製造するには、絶縁基板を構成するための前述したような結晶化ガラスとフィラーからなる原料粉末に適当な有機バインダー、可塑剤、溶剤を添加混合して泥漿物を作るとともに該泥漿物をドクターブレード法やカレンダーロール法を採用することによってグリーンシート（生シート）と作製する。そして、メタライズ配線層３及び接続パッドとして、適当な金属粉末に有機バインダー、可塑剤、溶剤を添加混合して得た金属ペーストを前記グリーンシートに周知のスクリーン印刷法により所定パターンに印刷塗布する。また、場合によっては、前記グリーンシートに適当な打ち抜き加工してスルーホールを形成し、このホール内にもメタライズペーストを充填する。そしてこれらのグリーンシートを複数枚積層し、グリーンシートとメタライズとを同時焼成することにより多層構造のパッケージを得ることができる。
【００３０】
次に、本発明のガラスセラミックスを多層配線基板に応用した例として、ボールグリッドアレイ型の半導体素子収納用パッケージへの応用例について説明する。図１は、その半導体素子収納用パッケージとその実装構造の一実施例を示した概略図であり、Ａは半導体素子収納用パッケージ、Ｂは外部電気回路基板をそれぞれ示す。
【００３１】
図１において、半導体素子収納用パッケージＡは、絶縁基板１と蓋体２とメタライズ配線層３と接続端子４及びパッケージの内部に収納される半導体素子５により構成され、絶縁基板１及び蓋体２は半導体素子５を内部に気密に収納するためのキャビティ６を構成する。また、絶縁基板１のキャビティ６内の表面には、載置収納された半導体素子５とメタライズ配線層３とがボンディングワイヤ等によって電気的に接続されている。絶縁基板１の下面には、外部電気回路基板Ｂと電気的に接続するための接続端子４が複数個形成されている。
【００３２】
この接続端子４は、図２に示すように、電極パッド７に対して高融点材料からなる球状端子８が低融点のロウ材９によりロウ付けされている。この高融点材料は、ロウ付けに使用される低融点ロウ材よりも高融点であることが必要で、ロウ付け用ロウ材が例えばＰｂ４０重量％−Ｓｎ６０重量％の低融点の半田からなる場合、球状端子は、例えばＰｂ９０重量％−Ｓｎ１０重量％の高融点半田や、Ａｇ、Ｃｕ、Ａｌ、Ａｕ、Ｐｔ、Ｆｅ等の金属により構成される。
【００３３】
また、絶縁基板１は、通常、複数の絶縁層によって構成され、キャビティ６内の半導体素子５と接続端子４とを電気的に接続させるために、基板表面および絶縁層間に導体層３ａや層間を接続するためのビアホール導体３ｂ等からなるメタライズ配線層３を具備している。
【００３４】
一方、外部電気回路基板Ｂは、絶縁体１０と配線導体１１により構成されており、絶縁体１０は、少なくとも有機樹脂を含む材料からなり、具体的には、ガラス−エポキシ系複合材料からなり、一般にはプリント基板等が用いられる。また、この基板Ｂの表面に形成される配線導体１１は、絶縁体１０との熱膨張係数との整合性と、良電気伝導性の点で、通常、Ｃｕ、Ａｕ、Ａｌ、Ｎｉ、Ｐｂ−Ｓｎなどの金属導体からなる。
【００３５】
かかる構成において、パッケージＡの絶縁基板１下面の球状端子８を外部電気回路基板Ｂの配線導体１１上に載置当接させ、しかる後、球状端子８を半田などのロウ材１２により配線導体１１に接着させて外部電気回路基板Ｂ上に実装することができる。また、低融点のロウ材としてＡｕ−Ｓｎ合金を用いて接続端子を外部電気回路基板に接続してもよく、さらに上記球状端子に代わりに柱状の端子を用いてもよい。
【００３６】
本発明における高誘電率、高熱膨張係数のガラスセラミック焼結体の利用形態の１つとしては、上記絶縁基板すべてを前述したガラスセラミック焼結体を用いる。この場合、半導体素子収納用パッケージの絶縁基板１が４０〜４００℃の温度範囲における熱膨張係数が１０〜１５ｐｐｍ／℃であり、かつ誘電率が８以上の焼結体からなることによって、前述した外部電気回路基板Ｂとの熱膨張差により熱応力の発生を緩和し、外部電気回路基板ＢとパッケージＡとの電気的接続状態を長期にわたり良好な状態に維持することができる。しかも、誘電率が８以上と大きいために、パッケージのサイズを小型化でき、例えば、一般的な誘電率が５程度のガラスセラミックスの場合と比較すると、パッケージサイズを２０％以上小型化できる。
【００３７】
この場合、絶縁基板の熱膨張係数が８ｐｐｍ／℃より小さいと熱膨張差に起因する熱応力が大きくなり、外部電気回路基板ＢとパッケージＡとの電気的接続状態が悪化することを防止することができない。また、熱膨張係数が１８ｐｐｍ／℃よりも大きいと、搭載される半導体素子との熱膨張係数差が大きくなり、半導体素子との接続不良が生じやすくなる。また、誘電率が８より小さいと、パッケージサイズを小型化することができない。
【００３８】
また、本発明における第２の利用形態としては、パッケージ等の配線基板の内部に、高誘電率、高熱膨張係数のガラスセラミックスからなる絶縁層を配設する。この形態においては、この高誘電率ガラスセラミックスは、いわゆるコンデンサ層として機能する。このコンデンサ層は、半導体素子と接続され、ノイズ除去のために利用されるもので、図３に示すように、高誘電率、高熱膨張係数のガラスセラミック焼結体からなるコンデンサ層１３の両側に、一対の電極層１４を設け、この電極層１４をビアホール導体１５を介して静電容量を抽出することができる。この第２の利用形態において、前記コンデンサ層１３以外の絶縁層１６は、コンデンサ層１３と同一材質であってもよいし、コンデンサ層１３よりも低誘電率の絶縁材料から構成されていてもよい。好ましくは、コンデンサ層１３や電極層１４との同時焼成を実現する上では、４０〜４００℃における熱膨張係数がほぼ同様の材料からなることが望ましく、例えば、前述した４０〜４００℃における熱膨張係数が６〜１８ｐｐｍ／℃のガラス成分２０〜８０体積％と、前述した４０〜４００℃における熱膨張係数が６ｐｐｍ／℃以上のフィラー成分８０〜２０体積％からなる混合物を成形し焼成したものが好適に使用される。
【００３９】
また、第３の利用形態としては、パッケージなどの多層配線基板において、コンデンサのみならず、アンテナ回路やフィルター回路などの素子を形成する場合に、これらの回路形成箇所を前述したような低誘電率ガラスセラミック焼結体からなる絶縁層間に形成し、それら以外を高誘電率のガラスセラミック焼結体によって構成することも可能である。かかる場合においても、多層配線基板を有機樹脂を含む絶縁体を具備する外部電気回路基板に実装する上では、両ガラスセラミック焼結体は、いずれも４０〜４００℃における熱膨張係数が８ｐｐｍ／℃以上であることが望ましい。
【００40】
【実施例】（参考例を含む）結晶性ガラスとして、表１、２に示す種々のガラスを準備した。なお、表１、２中、熱膨張係数は、ガラスを各焼成温度で１時間加熱後、５℃／ｈｒの降温速度で冷却した後の４０〜４００℃における熱膨張係数の値である。
【００４１】
、このガラスに対して表１、２に示すようにフィラー成分として、ＴｉＯ２  、ＺｒＯ２  、ＢａＴｉＯ３  、ＣａＴｉＯ３  の高誘電率、高熱膨張係数のフィラーと、場合によっては、高熱膨張係数の下記
フォルステライト（２ＭｇＯ・ＳｉＯ２  、熱膨張係数１０ｐｐｍ／℃）、
クォーツ（ＳｉＯ２  、熱膨張係数１５ｐｐｍ／℃）、
クリストバライト（ＳｉＯ２  、熱膨張係数２０ｐｐｍ／℃）、
ウォラストナイト（ＣａＯ・ＳｉＯ２  、熱膨張係数９ｐｐｍ／℃）、
マグネシア（ＭｇＯ、熱膨張係数９ｐｐｍ／℃）、
アルミナ（Ａｌ２  Ｏ３  、熱膨張係数７ｐｐｍ／℃）
を用いて表１、２に示す調合組成になるように秤量混合した。この混合物を粉砕後、有機バインダーを添加して十分に混合した後、１軸プレス法により３．５×３．５×１５ｍｍの形状の成形体を作製し、この成形体を７００℃のＮ２  ＋Ｈ２  Ｏ中で脱バインダ処理した後、窒素雰囲気中で表１に示す温度で焼成して焼結体を作製した。
【００４２】
次に、上記のようにして得られた焼結体に対して４０〜４００℃の熱膨張係数を測定し表１、２に示した。また、焼結体を直径６０ｍｍ、厚さ２ｍｍに加工し、ＪＩＳＣ２１４１の手法で誘電率と誘電損失を求めた。測定はＬＣＲメータ（Ｙ．Ｈ．Ｐ４２８４Ａ）を用いて行い、１ＭＨｚ，１．０Ｖｒｓｍの条件で２５℃における静電容量を測定し、この静電容量から２５℃における誘電率を測定した。
【００４３】
（実装時の熱サイクル試験）
また、表１、２における各原料組成物を用いて、ドクターブレード法により厚み５００μｍのグリーンシートを作製し、このシート表面にＣｕメタライズペーストをスクリーン印刷法に基づき塗布した。また、グリーンシートの所定箇所にスルーホールを形成しその中ににもＣｕメタライズペーストを充填した。そして、メタライズペーストが塗布されたグリーンシートをスルーホールの位置合わせを行いながら６枚積層し圧着した。この積層体を７００℃でＮ２  ＋Ｈ２  Ｏ中で脱バインダ後、各焼成温度で窒素雰囲気中でメタライズ配線層と絶縁基板とを同時に焼成し配線基板を作製した。また、同時焼成によるＣｕメタライズ層に対して、メタライズ層の剥離、溶融、焼結不良についての評価を行った。
【００４４】
次に、配線基板の下面に設けられた電極パッドに図１に示すようにＰｂ９０重量％、Ｓｎ１０重量％からなる球状半田ボールを低融点半田（Ｐｂ３７％−Ｓｎ６３％）により取着した。なお、接続端子は、１ｃｍ２  当たり３０端子の密度で配線基板の下面全体に形成した。
【００４５】
そして、この配線基板を、ガラス−エポキシ基板からなる４０〜８００℃における熱膨張係数が１３ｐｐｍ／℃の絶縁体の表面に銅箔からなる配線導体が形成されたプリント基板表面に実装した。実装は、プリント基板の上の配線導体と配線基板の球状端子とを位置合わせし、低融点半田によって接続実装した。
【００４６】
次に、上記のようにしてパッケージ用配線基板をプリント基板表面に実装したものを大気の雰囲気にて−４０℃と１２５℃の各温度に制御した恒温槽に試験サンプルを１５分／１５分の保持を１サイクルとして最高１０００サイクル繰り返した。そして、各サイクル毎にプリント基板の配線導体とパッケージ用配線基板との電気抵抗を測定し電気抵抗に変化が現れるまでのサイクル数を表１、２に示した。
【００４７】
【表１】
0003559407.tif 000002
【００４８】
【表２】
0003559407.tif 000003
【００４９】
表１より明らかなように、フィラー量が２０体積％より少ない試料Ｎｏ．１、２では、焼成温度が低く、銅との同時焼成でできず、フィラー量４０体積％より少ない試料Ｎｏ．３を含め、誘電率が低いものであった。また、フィラー量が８０体積％を越える試料Ｎｏ．６では、メタライズ層が溶融しＣｕと同時焼成できなかった。
【００５０】
また、ガラスの熱膨張係数が６ｐｐｍ／℃以下の試料Ｎｏ．１５では、熱膨張係数８ｐｐｍ／℃以上の焼結体を得ることができず、熱サイクル試験で不良が生じた。さらに、熱膨張係数が６ｐｐｍ／℃のフィラーのみからなる試料Ｎｏ．１１、２０、２３、２８、３３では、いずれも誘電率８以上の焼結体を作製することができなかった。
【００５１】
これらの比較例以外の本発明品は、いずれも熱膨張係数が１０〜１５ｐｐｍ／℃を示し、誘電率が８以上の高誘電率を有するものであった。しかもＣｕメタライズの同時焼成も良好であり、熱サイクル試験においても全く問題のない優れた耐久性を示した。さらに、本発明の焼結体は、いずれも誘電損失が３０×１０−４以下の良好な特性を示した。
【００５２】
【発明の効果】以上詳述したように、本発明のガラスセラミック焼結体は、誘電率８以上、４０〜４００℃のおける熱膨張係数が１０〜１５ｐｐｍ／℃の高熱膨張係数を有することから、パッケージなどの配線基板における絶縁基板として用いることにより、熱膨張係数が大きいプリント基板などの外部電気回路基板への実装した場合に、両者の熱膨張係数の差に起因する応力発生を抑制し、パッケージと外部電気回路とを長期間にわたり正確、かつ強固に電気的接続させることが可能となる。しかも絶縁基板全体をこのガラスセラミック焼結体によって構成すれば、基板の小型化が可能であり、その他、上記外部電気回路基板との長期的に安定な接続構造を維持しつつコンデンサ層として機能を付加することができる。
【図面の簡単な説明】
【図１】本発明における半導体素子収納用パッケージの実装構造を説明するための概略図である。
【図２】図１の接続端子の要部拡大断面図である。
【図３】本発明の多層配線基板の一実施例を説明するための断面図である。
【符号の説明】
１・・・絶縁基板
２・・・蓋体
３・・・メタライズ配線層
４・・・接続端子
５・・・半導体素子
６・・・キャビティ
７・・・電極パッド
８・・・球状端子
９、１２・・・低融点ロウ材
１０・・絶縁体
１１・・配線導体
１３・・コンデンサ層
１４・・電極層
１５・・ビアホール導体
１６・・絶縁層
Ａ・・・半導体素子収納用パッケージ
Ｂ・・・外部電気回路基板
【図１】
0003559407.tif 000004
【図２】
0003559407.tif 000005
【図３】
0003559407.tif 000006